図4は、調光素子〔1〕の波長領域280~1600nmの透過スペクトルを示すグラフである。図2から明らかなように、本発明に係る調光素子においては、酸化反応および還元反応により、透光状態と遮光状態とに可逆的に変化させることができることが確認された。〕のみに金属Niの存在が認められることから、水素アニールを行ったときだけ光が透過しなくなると考えられる。図4から、調光素子〔1〕が可視光を高い割合で透過することが確認された。〕について、それぞれ、IV特性を測定し、光電変換効率を算出した。ffの値を得ると共に、これらの値を用いて下記式(1)により、光電変換効率を算出した。結果を図5および図6に示す。〕の光電変換効率は1.4×10-6%であった。図5は、調光素子〔1〕のIV特性を示すグラフである。〕のIV特性を示すグラフである。図5および図6から明らかなように、本発明に係る調光素子においては、透光状態においても遮光状態においても光発電することができることが確認された。太陽電池上に形成させた積層型太陽電池などとして利用することができる可能性がある。